(57)【要約】【課題】波長帯によらず１／４波長の位相差を与えることができる円偏光基板、およびそれを用いた有機ＥＬ表示装置を提供することを目的とする。【解決手段】基板と、前記基板の片面に形成され第１乃至第３の表示画素に対応して設けられた液晶固定化層と、前記基板の液晶固定化層と反対面に積層された直線偏光板とを有し、前記液晶固定化層は第１乃至第３の表示画素ごとに配向の程度が異なることに起因して複屈折率が異なることを特徴とする円偏光基板。【選択図】図５
2009258702.tif 000002
【特許請求の範囲】
【請求項１】
基板と、前記基板の片面に形成され第１乃至第３の表示画素に対応して設けられた液晶固定化層とを有し、前記液晶固定化層は光学異方性を有し、前記基板と液晶固定化層の間に直線偏光変換機能を有する層を有し、
前記液晶固定化層は第１乃至第３の表示画素ごとに配向の程度が異なることに起因して複屈折率が異なり、
前記液晶固定化層は、第１乃至第３の表示画素における各表示色のピーク波長に対して１／４波長の位相差を有することを特徴とする円偏光基板。
【請求項２】
前記直線偏光板の透過軸と前記液晶固定化層の遅相軸または進相軸とのなす角度が４５度であることを特徴とする請求項１に記載の円偏光基板。
【請求項３】
前記液晶固定化層は、第１乃至第５の表示画素における各表示色において、前期偏光板を通過して、液晶固定化層の遅相軸または進相軸とのなす角度が４５度の直線偏光となった光が円偏光となるような位相差を有することを特徴とする請求項１又は２のいずれかに記載の円偏光板。
【請求項４】
前記液晶固定化層は、サーモトロピック液晶性を示す液晶化合物を重合および／または架橋させて形成されていることを特徴とする請求項１〜３のいずれかに記載の円偏光基板。
【請求項５】
基板と、前記基板の片面に形成され第１乃至第３の表示画素に対応して設けられた液晶固定化層と、前記基板の液晶固定化層と反対面に形成された直線偏光板とを有する円偏光基板を製造するにあたり、
（ａ）基板の片面上に直線偏光変換機能を有する層を形成する工程と、
（ｂ）前記基板の直線偏光変換機能を有する層の上面に、サーモトロピック液晶性を示し、かつ光重合性および／または光架橋性を示す液晶化合物を含む溶液を塗布し、前記液晶化合物が配向した薄膜を形成する工程と、
（ｃ）前記基板を、第１乃至第３の表示画素ごとに異なる照射量となるように露光する工程と、
（ｄ）前記基板を、前記液晶化合物が等方相へ転移する相転移温度以上に加熱する工程と、
（ｅ）前記基板を、前記液晶化合物が等方相に保持される温度以上に維持したまま露光して、第１乃至第３の表示画素ごとに配向の程度が異なる液晶固定化層を形成する工程とを含むことを特徴とする円偏光基板の製造方法。
【請求項６】
前記（ｂ）工程において、前記液晶化合物が配向した薄膜を、基板全面で膜厚が実質的に均一になるように形成することを特徴とする請求項５に記載の円偏光基板の製造方法。
【請求項７】
前記（ｂ）工程における、サーモトロピック液晶性を示し光重合性および／または光架橋性を示す液晶化合物が、熱重合性および／または熱架橋性も有する液晶化合物であり、前記（ｅ）工程において、前記基板を、前記液晶化合物が等方相に保持される温度以上、かつ熱重合および／または熱架橋がなされる温度以上に維持することを特徴とする請求項５または６のいずれかに記載の円偏光基板の製造方法。
【請求項８】
前記（ｅ）工程において、前記基板を、前記液晶化合物が等方相に保持される温度以上に維持したまま、前記（ｃ）工程で最大の照射量で露光された領域以外の領域を露光することを特徴とする請求項５または６のいずれかに記載の円偏光基板の製造方法。
【請求項９】
前記（ｅ）工程において、前記（ｃ）工程で最大の照射量で露光された領域以外のそれぞれの領域における露光量を、前記（ｃ）工程での露光量との合計で、前記（ｃ）工程で最大の照射量で光照射が行われた領域の露光量と実質的に同一になるように露光することを特徴とする請求項８に記載の円偏光基板の製造方法。
【請求項１０】
前記（ａ）工程を行う前に、基板上にカラーフィルタ層を形成することを特徴とする請求項５ないし９のいずれか１項に記載の円偏光基板の製造方法。
【請求項１１】
前記（ｅ）工程を行った後に、液晶固定化層上にカラーフィルタ層を形成することを特徴とする請求項５ないし９のいずれか１項に記載の円偏光基板の製造方法。
【発明の詳細な説明】
【技術分野】
【０００１】
本発明は、特に有機ＥＬ表示装置の反射防止のために有用な円偏光基板およびその製造方法ならびにこの円偏光基板を有する有機ＥＬ表示装置に関する。
【背景技術】
【０００２】
有機ＥＬ表示装置は、薄型であることによる省スペース性および軽量性、１０Ｖ程度の印加電圧であっても高輝度な発光が得られるなどの特徴から、近年ディスプレイへの応用が期待されている。
【０００３】
有機ＥＬ表示装置は、発光可能な有機層を電極で挟んだ構成を有する。有機層は基本的に正孔輸送層、発光層、および電子輸送層を積層したものである。電極としては、光を取り出す側に例えばＩＴＯ（Ｉｎｄｉｕｍ    Ｔｉｎ    Ｏｘｉｄｅ）などの透明電極を用い、対向する基板に例えばアルミニウムなどの金属電極を用いる。このような構成において、両電極より各々電子と正孔を、電子輸送層および正孔輸送層を介して発光層に注入し、発光層において電子と正孔を再結合させて発光させる。
【０００４】
カラー映像を表示させる有機ＥＬ表示装置は三原色（ＲＧＢ）の有機ＥＬ素子（画素）を順序良く基板上に並べた構造となっており、それぞれの有機ＥＬ素子がサブピクセルとなる。基板上にＲＧＢの有機ＥＬ画素を形成するために種々の構成が採用されている。
【０００５】
図１の有機ＥＬ素子は、透明電極１と金属電極３との間に赤色発光層２Ｒ、緑色発光層２Ｇおよび青色発光層２Ｂを形成した構造を有する。
【０００６】
図２の有機ＥＬ素子は、透明電極１と金属電極３との間に白色発光層４を形成し、透明電極１側に赤色カラーフィルタ層５Ｒ、緑色カラーフィルタ層５Ｇおよび青色カラーフィルタ層５Ｂを形成した構造を有する。
【０００７】
図１の構造では、有機ＥＬ素子の発光がそのまま表示に用いられるため、光の利用効率がよい。しかし、外光がそのまま素子内に進入するため、電極部での外光の反射によるコントラストの低下や、外光が発光層にダメージを与えることによる劣化が懸念される。
【０００８】
図２の構造では、有機ＥＬ素子の光取り出し面にカラーフィルタを設けることで外光は概ね１／３にカットされ、反射によるコントラスト低下や発光層へのダメージが抑制される。しかし、カラーフィルタでの光損失が生じるため、発光光の利用効率が悪いといった問題もある。
【０００９】
そのような問題を解決するものとして、図３に示す有機ＥＬ素子が知られている。図３の有機ＥＬ素子は、透明電極１と金属電極３との間に赤色発光層２Ｒ、緑色発光層２Ｇおよび青色発光層２Ｂを形成するとともに、透明電極１側に赤色カラーフィルタ層５Ｒ、緑色カラーフィルタ層５Ｇおよび青色カラーフィルタ層５Ｂを形成した構造を有する。
【００１０】
図３の構造では、発光層からの発光は同色のカラーフィルタ層によってほぼ損失なく外部へ向かって透過する。また、外光はカラーフィルタによって概ね１／３にカットされるため、反射や発光層へのダメージが抑制される。ただし、カラーフィルタ各色の波長域の光は反射されるため、完全に反射を抑制できないといった問題があった。
【００１１】
外光の反射の改善策として、有機ＥＬ素子の発光面側の基板に直線偏光板と１／４波長板とを設けて円偏光基板とする方法が知られている。この構造では、外光が円偏光基板を通過することで円偏光になり、金属電極にて反射された際に円偏光状態の反転した円偏光になり、再び円偏光基板に到達して吸収される。そこで、この円偏光基板とカラーフィルタを組み合わせれば、発光層へのダメージを抑制しつつ、反射のない有機ＥＬ表示装置が得られると考えられる。
【００１２】
しかし、通常の１／４波長板は位相差に波長分散をもつため、各波長帯において位相差が１／４波長となるように制御するのは困難である。例えば、緑の波長域（中心波長５５０ｎｍ前後）で１／４波長の位相差量（約１３８ｎｍ）を有する１／４波長板を直線偏光板と組み合わせて円偏光基板として有機ＥＬ表示装置に用いる場合、青の波長域（中心波長４５０ｎｍ前後）では１／４波長より過剰、赤の波長域（中心波長６３０ｎｍ前後）では１／４波長に対して不足となり、赤および青の波長域においては完全な円偏光が得られず、反射光の光漏れが生じる。
【００１３】
このような問題に対して、カラーフィルタの各色の波長に対応した位相差を実現する方式として、（１）カラーフィルタの外部の位相差板によって問題を解決する方法、（２）カラーフィルタの内部に位相差層を設けて問題を解決する方法が知られている。
【００１４】
（１）の方法の例として特許文献１が挙げられる。特許文献１では、カラーフィルタ基板とは別個に位相差板を設け、「位相差板を、カラー表示を形成する３基本色の画素に対応して異なる位相差の３種の領域を分布」させている。しかし、この方法では、カラーフィルタ基板と位相差基板との間に距離が生じるため、特に斜め方向の表示に関して位相差制御が難しい。
【００１５】
（２）の方法の例として、膜厚が異なるまたは種類の異なる重合型液晶材料を成膜することで、３色の表示画素に対応するように位相差量を持たせた位相差素子が考案されている（例えば、特許文献２参照）。また、カラーフィルタの光透過性パターンの厚みを各色で異なるように形成して、その上に位相差制御層（液晶性高分子など）を、カラーフィルタ層と位相差制御層との合計厚みが一定になるように積層することで、３色の表示画素に対応するように位相差量を持たせた位相差制御層を有するカラーフィルタも考案されている（例えば、特許文献３参照）。
【００１６】
しかし、これら従来の方法は、当該位相差の問題を容易かつ十分に解消するには不適当であるといわざるを得ない。
【００１７】
例えば、特許文献２には、位相差層の膜厚を領域ごとに異ならせる手段として、重合型の液晶材料を成膜し、これに紫外線等の放射線を領域ごとに照射量を変えて露光し、有機溶媒で現像する方法が示されている。しかし、この方法では、特に未硬化成分が薄膜に残る場合、最終的な膜厚は現像条件によっても大きく左右されるため、露光時の照射量を制御することで安定して所望の膜厚を得ることは非常に難しい。また、種類の異なる重合型液晶材料をフォトリソグラフィー法や印刷法などを用いてパターニングする場合、その種類ごとに工程が必要となるため、製造工程が煩雑になる。
【００１８】
特許文献３においては、位相差層の膜厚は下地となるカラーフィルタ層の膜厚によって決まるため、位相差層の成膜工程における困難さは幾分解消される。しかし、今度はカラーフィルタ層の膜厚を厳密に制御する必要が生じ、カラーフィルタの設計が制限される、またはカラーフィルタの製造工程の難度が上がるなどの問題がある。そもそも、位相差層とカラーフィルタ層の合計膜厚を均一に保つように、膜厚段差のあるカラーフィルタ層の上に位相差層を成膜するのはそれほど容易なことではない。
【先行技術文献】
【特許文献】
【００１９】
【特許文献１】特許第３６８７８６２号公報
【特許文献２】特開２００４−１９１８３２号公報
【特許文献３】特開２００５−２４９１９号公報
【発明の概要】
【発明が解決しようとする課題】
【００２０】
本発明は上記課題を解決するためになされたものであり、波長帯によらず１／４波長の位相差を与えることができる円偏光基板、およびそれを用いた有機ＥＬ表示装置を提供することを目的とする。また、上記円偏光基板を容易にかつ高品質で製造する方法を提供することを目的とする。
【課題を解決するための手段】
【００２１】
上記課題を解決するための本発明の構成を以下に示す。
［請求項１］
基板と、前記基板の片面に形成され第１乃至第３の表示画素に対応して設けられた液晶固定化層とを有し、前記液晶固定化層は光学異方性を有し、前記基板と液晶固定化層の間に直線偏光変換機能を有する層を有し、
前記液晶固定化層は第１乃至第３の表示画素ごとに配向の程度が異なることに起因して複屈折率が異なり、
前記液晶固定化層は、第１乃至第３の表示画素における各表示色のピーク波長に対して１／４波長の位相差を有することを特徴とする円偏光基板。
［請求項２］
前記直線偏光板の透過軸と前記液晶固定化層の遅相軸または進相軸とのなす角度が４５度であることを特徴とする請求項１に記載の円偏光基板。
［請求項３］
前記液晶固定化層は、第１乃至第５の表示画素における各表示色において、前期偏光板を通過して、液晶固定化層の遅相軸または進相軸とのなす角度が４５度の直線偏光となった光が円偏光となるような位相差を有することを特徴とする請求項１又は２のいずれかに記載の円偏光板。
［請求項４］
前記液晶固定化層は、サーモトロピック液晶性を示す液晶化合物を重合および／または架橋させて形成されていることを特徴とする請求項１〜３のいずれかに記載の円偏光基板。
［請求項５］
基板と、前記基板の片面に形成され第１乃至第３の表示画素に対応して設けられた液晶固定化層と、前記基板の液晶固定化層と反対面に形成された直線偏光板とを有する円偏光基板を製造するにあたり、
（ａ）基板の片面上に直線偏光変換機能を有する層を形成する工程と、
（ｂ）前記基板の直線偏光変換機能を有する層の上面に、サーモトロピック液晶性を示し、かつ光重合性および／または光架橋性を示す液晶化合物を含む溶液を塗布し、前記液晶化合物が配向した薄膜を形成する工程と、
（ｃ）前記基板を、第１乃至第３の表示画素ごとに異なる照射量となるように露光する工程と、
（ｄ）前記基板を、前記液晶化合物が等方相へ転移する相転移温度以上に加熱する工程と、
（ｅ）前記基板を、前記液晶化合物が等方相に保持される温度以上に維持したまま露光して、第１乃至第３の表示画素ごとに配向の程度が異なる液晶固定化層を形成する工程とを含むことを特徴とする円偏光基板の製造方法。
［請求項６］
前記（ｂ）工程において、前記液晶化合物が配向した薄膜を、基板全面で膜厚が実質的に均一になるように形成することを特徴とする請求項５に記載の円偏光基板の製造方法。
［請求項７］
前記（ｂ）工程における、サーモトロピック液晶性を示し光重合性および／または光架橋性を示す液晶化合物が、熱重合性および／または熱架橋性も有する液晶化合物であり、前記（ｅ）工程において、前記基板を、前記液晶化合物が等方相に保持される温度以上、かつ熱重合および／または熱架橋がなされる温度以上に維持することを特徴とする請求項５または６のいずれかに記載の円偏光基板の製造方法。
［請求項８］
前記（ｅ）工程において、前記基板を、前記液晶化合物が等方相に保持される温度以上に維持したまま、前記（ｃ）工程で最大の照射量で露光された領域以外の領域を露光することを特徴とする請求項５または６のいずれかに記載の円偏光基板の製造方法。
［請求項９］
前記（ｅ）工程において、前記（ｃ）工程で最大の照射量で露光された領域以外のそれぞれの領域における露光量を、前記（ｃ）工程での露光量との合計で、前記（ｃ）工程で最大の照射量で光照射が行われた領域の露光量と実質的に同一になるように露光することを特徴とする請求項８に記載の円偏光基板の製造方法。
［請求項１０］
前記（ａ）工程を行う前に、基板上にカラーフィルタ層を形成することを特徴とする請求項５ないし９のいずれか１項に記載の円偏光基板の製造方法。
［請求項１１］
前記（ｅ）工程を行った後に、液晶固定化層上にカラーフィルタ層を形成することを特徴とする請求項５ないし９のいずれか１項に記載の円偏光基板の製造方法。
【００２２】
請求項１５に記載の発明は、前記（ａ）ないし（ｄ）の工程およびカラーフィルタ層の形成工程を行った後、前記基板の液晶固定化層と反対面に直線偏光板を積層することを特徴とする請求項８ないし１４のいずれか１項に記載の円偏光基板の製造方法である。
【発明の効果】
【００２３】
請求項１に記載の発明によれば、別途位相差フィルムなどを設けることなく、表示画素ごとの位相差の問題を解消することができた。
また、液晶固定化層は表示画素ごとに配向の程度が異なることに起因して複屈折率が異なっているので、基板全面に一体として形成された１層の薄膜であっても、表示色に応じて最適な位相差が得られ、表示画素ごとの位相差の問題を解消することができた。
また、液晶固定化層は各表示色の波長に対して１／４波長の位相差を有しているため、位相差に起因して生じる問題を解消することができる。
また、表示画素ごとに配向の程度が異なることに起因して複屈折率が異なる液晶固定化層を有する基板に、直線偏光板を設けることにより、偏光制御が可能となる。
請求項２に記載の発明によれば、直線偏光板を通過することで直線偏光状態となった外光が、１／４波長の位相差を有する液晶固定化層を通過することで完全円偏光になる。
請求項３に記載の発明によれば、液晶固定化層にサーモトロピック液晶性を示す液晶化合物を用いるので、加熱処理によって光学異方性（複屈折率）が表示色ごとに異なる液晶固定化層を形成することができる。
請求項４に記載の発明によれば、外光反射がなく、発光層へのダメージを低減できる有機ＥＬ表示装置を提供することができる。
請求項５に記載の発明によれば、各表示画素に位相差の異なる液晶固定化層を確実に精度よく形成することができる。
請求項６に記載の発明によれば、液晶化合物が配向した薄膜の膜厚を均一にすることにより、製造プロセスを容易にすることができる。
請求項７に記載の発明によれば、各表示画素に複屈折率の異なる液晶固定化層を精度よく、より容易に形成することができる。
請求項８に記載の発明によれば、光照射量過多になる領域が生じるのを避けることができ、過露光によって発生する好ましくない反応を抑制することができる。
請求項９に記載の発明によれば、各表示画素における合計に光照射量を実質的に同一にすることにより、過露光によって発生する好ましくない反応をより確実に抑制することができる。
請求項１０に記載の発明によれば、基板上にカラーフィルタ層を形成してから液晶固定化層を形成するので、カラーフィルタ層によって生じる位相差をより確実に解消することができる。
請求項１１に記載の発明によれば、基板上に液晶固定化層を形成してからカラーフィルタ層を形成するので、液晶化合物の配向制御を基板上で確実に行うことができる。
【図面の簡単な説明】
【００２４】
【図１】有機ＥＬ表示装置の一例を示す断面図。
【図２】有機ＥＬ表示装置の他の例を示す断面図。
【図３】有機ＥＬ表示装置のさらに他の例を示す断面図。
【図４】本発明に係る円偏光基板の斜視図。
【図５】本発明に係る円偏光基板の断面図。
【発明を実施するための形態】
【００２５】
以下、本発明を詳細に説明する。
本発明のリターデイション基板および円偏光基板は、第１乃至第３の表示画素ごとに配向の程度が異なることに起因して複屈折率が異なる液晶固定化層を有するものである。
【００２６】
液晶固定化層を有する基板は、カラーフィルタ基板でもよいし、ＴＦＴ基板でもよい。また、液晶固定化層それ自体を自己保持型の位相差基板、位相差フィルムとして用いることも可能である。基板の材料としては、ガラス、プラスチック、フィルム基材などが挙げられる。
【００２７】
以下では、第１乃至第３の表示画素を形成したカラーフィルタ層上にサーモトロピック液晶性を示す液晶化合物を含む薄膜を積層して液晶固定化層を形成した基板を例に説明する。
【００２８】
図４は本発明の一実施形態に係る円偏光基板の一部を示す斜視図である。図５はこの円偏光基板の断面図である。ガラス基板１１の片面には、それぞれ赤色、緑色、青色のカラーフィルタ層１２Ｒ、１２Ｇ、１２Ｂが形成されている。カラーフィルタ層１２Ｒ、１２Ｇ、１２Ｂの上には、それぞれの表示画素に対応して、液晶固定化層（位相差層）１３Ｒ、１３Ｇ、１３Ｂが形成されている。ガラス基板１１の反対面には直線偏光板１４が積層されている。
【００２９】
図５に示すように、それぞれの液晶固定化層１３Ｒ、１３Ｇ、１３Ｂにおいては、液晶化合物ＬＣが配向の程度が異なる状態で重合および／または架橋され固定化されている。例えば赤色画素部（１３Ｒ）はほぼ完全に配向した状態にあり、複屈折性が最も強く発現されている。緑色画素部（１３Ｇ）は赤色画素部（１３Ｒ）より配向の程度が低い状態にあり複屈折性は比較的弱い。青色画素部（１３Ｂ）は緑色画素部（１３Ｇ）よりさらに配向の程度が低い状態にあり複屈折性は最も弱い。上記のような配向の程度は、複屈折率の変化により推測することができる。液晶固定化層１３Ｒ、１３Ｇ、１３Ｂにおける液晶化合物の配向の程度がそれぞれ異なることにより、各表示画素の複屈折率もそれぞれ異なり、ひいては位相差量もそれぞれ異なる値となる。
【００３０】
本発明において、液晶化合物の「配向の程度」とは、面内の領域それぞれにおける配向を形容するものであり、必ずしも厚み方向で配向度が一定であることを意味しない。例えばある領域では、下面付近でより配向の揃った状態、上面付近でより無配向に近い状態などとなっていてもよい。この場合、「配向の程度」はおおよその厚み方向の配向度の平均を示す。
【００３１】
本発明において、固定化される液晶の配向の種類は、面内方向に位相差が発現するものであれば特に限定されない。例えば棒状液晶が面内に水平となるように揃うホモジニアス配向で得られる正のＡプレート、棒状液晶が面内に水平となるように揃うホモジニアス配向で得られる正のＣプレートなどが挙げられるが、これらに限定されるものではない。
【００３２】
本発明の円偏光基板は、領域ごとに液晶固定化層の複屈折率を異ならしめることでその位相差を所望の値に制御しようとするものであるから、別個の位相差量を有する領域であっても液晶固定化層の膜厚を異ならせる必要はない。したがって、複数の領域における液晶固定化層の膜厚をほぼ同一にする、すなわち位相差層全域で膜厚を等しくすることができる。もちろん、領域ごとに液晶固定化層の膜厚を異ならせるようにしてもよい。
【００３３】
本発明の円偏光基板を形成する方法は種々考えられる。まず、カラーフィルタ層は既存の方法を用いて形成することができる。カラーフィルタ層は基板上に設けてもよいし、基板上に設けた液晶固定化層の上に設けてもよい。
【００３４】
以下、一例として、顔料を顔料担体に分散させた着色組成物を、各色の所定領域に成膜して硬化させ、画素を形成する場合について説明する。
【００３５】
着色組成物に含まれる顔料としては、有機または無機の顔料を、単独でまたは２種以上混合して用いることができる。顔料は、発色性が高く、かつ耐熱性、特に耐熱分解性が高いことが好ましく、通常は有機顔料が用いられる。以下、着色組成物に使用できる有機顔料の具体例をカラーインデックス番号で示す。
【００３６】
赤色着色組成物の有機顔料としては、例えば、Ｃ．Ｉ．Ｐｉｇｍｅｎｔ  Ｒｅｄ  ７、１４、４１、４８：２、４８：３、４８：４、８１：１、８１：２、８１：３、８１：４、１４６、１６８、１７７、１７８、１７９、１８４、１８５、１８７、２００、２０２、２０８、２１０、２４６、２５４、２５５、２６４、２７０、２７２、２７９などの赤色顔料を用いることができる。赤色着色組成物の有機顔料として、赤色顔料と黄色顔料との混合物を使用してもよい。黄色顔料としては、例えば、Ｃ．Ｉ．  Ｐｉｇｍｅｎｔ  Ｙｅｌｌｏｗ１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、１９８、２１３、２１４などを用いることができる。
【００３７】
緑色着色組成物の有機顔料としては、例えば、Ｃ．Ｉ．Ｐｉｇｍｅｎｔ  Ｇｒｅｅｎ    ７、１０、３６、３７などの緑色顔料を用いることができる。緑色着色組成物の有機顔料として、緑色顔料と黄色顔料との混合物を使用してもよい。黄色顔料としては、赤色着色組成物について例示したのと同様のものを使用することができる。
【００３８】
青色着色組成物の有機顔料としては、例えば、Ｃ．Ｉ．Ｐｉｇｍｅｎｔ  Ｂｌｕｅ  １５、１５：１、１５：２、１５：３、１５：４、１５：６、１６、２２、６０、６４などの青色顔料を用いることができる。青色着色組成物の有機顔料として、青色顔料と紫色顔料との混合物を使用してもよい。紫色顔料としては、例えば、Ｃ．Ｉ．Ｐｉｇｍｅｎｔ  Ｖｉｏｌｅｔ  １、１９、２３、２７、２９、３０、３２、３７、４０、４２、５０などを用いることができる。
【００３９】
無機顔料としては、例えば、黄色鉛、亜鉛黄、べんがら（赤色酸化鉄（ＩＩＩ））、カドミウム赤、群青、紺青、酸化クロム緑、コバルト緑などの金属酸化物粉、金属硫化物粉、金属粉などを用いることができる。無機顔料は、彩度と明度とをバランスさせつつ、良好な塗布性、感度、現像性などを達成するために、有機顔料と組み合わせて用いられる。
【００４０】
着色組成物には、調色のために、耐熱性を低下させない範囲で染料を含有させてもよい。
【００４１】
着色組成物に含まれる顔料担体は、顔料を分散させるものである。顔料担体としては、透明樹脂、その前駆体およびこれらの混合物を用いることができる。透明樹脂とは、可視光領域である４００乃至７００ｎｍの全波長領域において透過率が好ましくは８０％以上、より好ましくは９５％以上である樹脂のことをいう。透明樹脂には、熱可塑性樹脂、熱硬化性樹脂、感光性樹脂が含まれる。透明樹脂の前駆体には、放射線照射により硬化して透明樹脂を生成するモノマーおよびオリゴマーが含まれる。これらを単独でまたは２種以上混合して用いることができる。
【００４２】
顔料担体は、顔料１００質量部に対して、３０乃至７００質量部、好ましくは６０乃至４５０質量部の量で用いる。透明樹脂とその前駆体との混合物を顔料担体として用いる場合には、着色組成物において、透明樹脂は、顔料１００質量部に対して、２０乃至４００質量部、好ましくは５０乃至２５０質量部の量で用いる。透明樹脂の前駆体は、顔料１００質量部に対して、１０乃至３００質量部、好ましくは１０乃至２００質量部の量で用いる。
【００４３】
熱可塑性樹脂としては、例えば、ブチラール樹脂、スチレン−マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリブタジエン、ポリエチレン、ポリプロピレン、ポリイミド樹脂などが挙げられる。
【００４４】
熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂などが挙げられる。
【００４５】
感光性樹脂としては、例えば、水酸基、カルボキシル基、アミノ基などの反応性の置換基を有する線状高分子に、イソシアネート基、アルデヒド基、エポキシ基などの反応性置換基を有する（メタ）アクリル化合物または桂皮酸を反応させて、（メタ）アクリロイル基、スチリル基などの光架橋性基を線状高分子に導入した樹脂を使用することができる。また、スチレン−無水マレイン酸共重合物、α−オレフィン−無水マレイン酸共重合物などの酸無水物を含む線状高分子を、ヒドロキシアルキル（メタ）アクリレートなどの水酸基を有する（メタ）アクリル化合物によりハーフエステル化した樹脂も使用することができる。
【００４６】
透明樹脂の前駆体であるモノマーおよびオリゴマーとしては、２−ヒドロキシエチル（メタ）アクリレート、２−ヒドロキシプロピル（メタ）アクリレート、シクロヘキシル（メタ）アクリレート、ポリエチレングリコールジ（メタ）アクリレート、ペンタエリスリトールトリ（メタ）アクリレート、トリメチロールプロパントリ（メタ）アクリレート、ジペンタエリスリトールヘキサ（メタ）アクリレート、トリシクロデカニル（メタ）アクリレート、メラミン（メタ）アクリレート、エポキシ（メタ）アクリレートなどのアクリル酸エステルおよびメタクリル酸エステル；（メタ）アクリル酸、スチレン、酢酸ビニル、（メタ）アクリルアミド、Ｎ−ヒドロキシメチル（メタ）アクリルアミド、アクリロニトリルなどが挙げられる。これらは、単独でまたは２種以上混合して用いることができる。
【００４７】
着色組成物を紫外線などの照射によって硬化する場合、着色組成物には例えば光重合開始剤を添加する。
【００４８】
光重合開始剤としては、例えば、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１−［４−（メチルチオ）フェニル］−２−モルフォリノプロパン−１−オン、２−ベンジル−２−ジメチルアミノ−１−（４−モルフォリノフェニル）−ブタン−１−オンなどのアセトフェノン系光重合開始剤；ベンゾイン、ベンゾインメチルエーテル、ベンゾインエチルエーテル、ベンゾインイソプロピルエーテル、ベンジルジメチルケタールなどのベンゾイン系光重合開始剤；ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイドなどのベンゾフェノン系光重合開始剤；チオキサントン、２−クロロチオキサントン、２−メチルチオキサントン、イソプロピルチオキサントン、２，４−ジイソプロピルチオキサントンなどのチオキサントン系光重合開始剤；２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジンなどのトリアジン系光重合開始剤；ボレート系光重合開始剤；カルバゾール系光重合開始剤；イミダゾール系光重合開始剤などが挙げられる。光重合開始剤は単独でまたは２種以上混合して用いることができる。
【００４９】
光重合開始剤は、顔料１００質量部に対して、５乃至２００質量部、好ましくは１０乃至１５０質量部の量で用いる。
【００５０】
光重合開始剤とともに増感剤を用いてもよい。増感剤としては、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン、４，４’−ジエチルアミノベンゾフェノンなどが挙げられる。増感剤は、光重合開始剤１００質量部に対して、０．１乃至６０質量部の量で用いる。
【００５１】
着色組成物には、多官能チオールなどの連鎖移動剤を含有させてもよい。多官能チオールは、チオール基を２個以上有する化合物である。多官能チオールとしては、ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジンなどが挙げられる。多官能チオールは単独でまたは２種以上混合して用いることができる。多官能チオールは、顔料１００質量部に対して、０．２乃至１５０質量部、好ましくは０．２乃至１００質量部の量で用いる。
【００５２】
着色組成物には溶剤を含有させてもよい。溶剤を使用すると、顔料担体中での顔料の分散性を向上させることができ、基材上に塗布した着色組成物の乾燥膜厚を０．２乃至５μｍにして各色表示画素を容易に形成できるようになる。
【００５３】
溶剤としては、シクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎ−アミルケトン、プロピレングリコールモノメチルエーテル、トルエン、メチルエチルケトン、酢酸エチル、メタノール、エタノール、イソプロピルアルコール、ブタノール、イソブチルケトン、石油系溶剤などが挙げられる。これらは単独でまたは２種以上混合して用いることができる。溶剤は、顔料１００質量部に対して、８００乃至４０００質量部、好ましくは１０００乃至２５００質量部の量で用いる。
【００５４】
着色組成物は、１種以上の顔料を、必要に応じて上記光重合開始剤と共に、顔料担体および有機溶剤中に、三本ロールミル、二本ロールミル、サンドミル、ニーダおよびアトライタなどの各種分散手段を用いて微細に分散させて製造することができる。２種以上の顔料を含む着色組成物は、各顔料を別々に顔料担体および有機溶剤中に微細に分散させたものを混合して製造することもできる。顔料を顔料担体および有機溶剤中に分散させる際には、樹脂型顔料分散剤、界面活性剤、顔料誘導体などの分散助剤を用いてもよい。分散助剤は、顔料の分散性を向上させ、分散後の顔料の再凝集を抑制する。従って、分散助剤を用いて顔料を顔料担体および有機溶剤中に分散させた着色組成物を用いた場合には、透明性に優れたカラーフィルタが得られる。
【００５５】
分散助剤は、顔料１００質量部に対して、０．１乃至４０質量部、好ましくは０．１乃至３０質量部の量で用いる。
【００５６】
樹脂型顔料分散剤は、顔料に吸着する性質を有する顔料親和性部位と、顔料担体と相溶性のある部位とを有し、顔料に吸着して顔料の顔料担体への分散性を安定化する。樹脂型顔料分散剤としては、ポリウレタン、ポリアクリレートなどのポリカルボン酸エステル、不飽和ポリアミド、ポリカルボン酸、ポリカルボン酸アミン塩、ポリカルボン酸部分アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステル、およびこれらの変性物；ポリ（低級アルキレンイミン）と遊離カルボキシル基を有するポリエステルとの反応により形成されたアミドおよびその塩などの油性分散剤；（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂または水溶性高分子化合物；ポリエステル、変性ポリアクリレート、エチレンオキサイド／プロピレンオキサイド付加化合物、燐酸エステルなどが挙げられる。これらは単独でまたは２種以上混合して用いることができる。
【００５７】
界面活性剤としては、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどのアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩およびそれらのエチレンオキサイド付加物などのカオチン性界面活性剤；アルキルジメチルアミノ酢酸ベタインなどのアルキルベタインおよびアルキルイミダゾリンなどの両性界面活性剤などが挙げられる。これらは単独でまたは２種以上混合して用いることができる。
【００５８】
着色組成物には色素誘導体を含有させてもよい。色素誘導体は、有機色素に置換基を導入した化合物である。色素誘導体は、使用する顔料と色相が近いことが好ましいが、添加量が少なければ色相の異なるものを用いてもよい。有機色素には、一般に色素とは呼ばれている化合物に加え、一般に色素とは呼ばれていないナフタレン系およびアントラキノン系化合物などの淡黄色の芳香族多環化合物も含むものとする。色素誘導体としては、特開昭６３−３０５１７３号公報、特公昭５７−１５６２０号公報、特公昭５９−４０１７２号公報、特公昭６３−１７１０２号公報、特公平５−９４６９号公報などに記載されているものを使用できる。特に、塩基性基を有する色素誘導体は、顔料の分散性を高める効果が大きい。これらは単独でまたは２種以上混合して用いることができる。
【００５９】
着色組成物には、その粘度の経時的安定性を高めるために貯蔵安定剤を添加してもよい。貯蔵安定剤としては、ベンジルトリメチルクロライド；ジエチルヒドロキシアミンなどの４級アンモニウムクロライド；乳酸、シュウ酸などの有機酸およびそのメチルエーテル；ｔ−ブチルピロカテコール；テトラエチルホスフィンおよびテトラフェニルホスフィンなどの有機ホスフィン；亜リン酸塩などが挙げられる。これらは単独でまたは２種以上混合して用いることができる。貯蔵安定剤は、顔料１００質量部に対して、０．１乃至１０質量部の量で用いる。
【００６０】
着色組成物には、基板との密着性を高めるために、シランカップリング剤などの密着向上剤を添加してもよい。
【００６１】
シランカップリング剤としては、ビニルトリス（β−メトキシエトキシ）シラン、ビニルエトキシシランおよびビニルトリメトキシシランなどのビニルシラン類；γ−メタクリロキシプロピルトリメトキシシランなどの（メタ）アクリルシラン類；β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシランなどのエポキシシラン類；Ｎ−β−（アミノエチル）−γ−アミノプロピルトリメトキシシラン、Ｎ−β−（アミノエチル）−γ−アミノプロピルトリエトキシシラン、Ｎ−β−（アミノエチル）−γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシランなどのアミノシラン類；γ−メルカプトプロピルトリメトキシシラン、γ−メルカプトプロピルトリエトキシシランなどのチオシラン類などが挙げられる。これらは単独でまたは２種以上混合して用いることができる。シランカップリング剤は、顔料１００質量部に対して、０．０１乃至１００質量部の量で用いる。
【００６２】
着色組成物は、グラビアオフセット用印刷インキ、水無しオフセット印刷インキ、シルクスクリーン印刷インキ、インキジェット印刷インキ、または溶剤現像型もしくはアルカリ現像型着色レジストの形態で調製することができる。着色レジストは、熱可塑性樹脂、熱硬化性樹脂または感光性樹脂と、モノマーと、光重合開始剤と、有機溶剤とを含有する組成物中に色素を分散させたものである。
【００６３】
顔料は、着色組成物の全固形分を基準（１００質量％）として、５乃至７０質量％、好ましくは２０乃至５０質量％の量で用いる。着色組成物の残りの固形分は、実質的に顔料担体を構成する樹脂バインダーからなる。
【００６４】
着色組成物を成膜に使用する前に、遠心分離、焼結フィルタ、メンブレンフィルタなどの手段を用い、着色組成物から５μｍ以上の粗大粒子、好ましくは１μｍ以上の粗大粒子、より好ましくは０．５μｍ以上の粗大粒子および混入した塵を除去することが好ましい。
【００６５】
着色層の各々は、基板上に印刷法またはフォトリソグラフィー法によって形成することができる。基板としては、ソーダ石灰ガラス、低アルカリ硼珪酸ガラス、無アルカリアルミノ硼珪酸ガラスなどのガラス板；ポリカーボネート、ポリメタクリル酸メチル、ポリエチレンテレフタレートなどの樹脂板が用いられる。基板の表面には、パネル形成後に素子を駆動するために、酸化インジウム、酸化錫などからなる透明電極が形成されていてもよい。基板上には本発明に係る液晶固定化層が形成されていてもよい。
【００６６】
印刷法による、各色の表示画素の形成に関しては、上述したように印刷インキとして調製した着色組成物の印刷と乾燥を繰り返すだけでパターン化ができる。このため、印刷法は、低コストで量産性に優れている。しかも、近年の印刷技術の発展により、高い寸法精度および平滑度を有する微細パターンの印刷を行うことができる。印刷法を利用する場合、着色組成物が印刷版またはブランケット上で乾燥、固化しないように着色組成物の組成を設計する。また、印刷法では、印刷機内での着色組成物の流動性を最適化することも重要である。このため、着色組成物に分散剤や体質顔料を添加して、その粘度を調整してもよい。
【００６７】
着色層の各々は、フォトリソグラフィー法を利用して形成してもよい。フォトリソグラフィー法を用いる場合、まず、溶剤現像型またはアルカリ現像型着色レジストとして調製した着色組成物を、基材上にスプレーコート、スピンコート、スリットコート、ロールコートなどの方法により塗布する。この塗膜は、乾燥膜厚が例えば０．２乃至１０μｍとなるように形成する。塗膜を乾燥させる際には、減圧乾燥機、コンベクションオーブン、ＩＲオーブン、ホットプレートなどを用いる。塗膜の乾燥は、省略することができる。この塗膜と接触または非接触状態で設けられた所定のパターンを有するフォトマスクを通して紫外線露光を行う。その後、塗膜を現像液に浸漬させるかまたは塗膜に現像液を噴霧し、塗膜から可溶部を除去して、所望のパターンを形成する。同様の操作を他の色の表示画素について繰り返す。以上のようにしてカラーフィルタ層を得る。この方法では、着色レジストの重合を促進するために、必要に応じて熱処理を施してもよい。フォトリソグラフィー法によれば、印刷法より高い精度でカラーフィルタ層を形成することができる。
【００６８】
現像に際しては、アルカリ現像液として、炭酸ナトリウム、水酸化ナトリウムなどの水溶液を使用することができる。あるいは、アルカリ現像液として、ジメチルベンジルアミン、トリエタノールアミンなどの有機アルカリを用いることもできる。現像液には、消泡剤、界面活性剤などの添加剤を添加してもよい。現像処理法としては、シャワー現像法、スプレー現像法、ディップ（浸漬）現像法、パドル（液盛り）現像法などを適用することができる。
【００６９】
紫外線露光感度を高めるために、以下の処理を追加してもよい。すなわち、着色レジストの塗膜を乾燥させた後、水溶性またはアルカリ水溶性樹脂、例えばポリビニルアルコールまたは水溶性アクリル樹脂を塗布し乾燥して膜を形成する。後者の膜は、着色レジストの塗膜における重合が酸素によって阻害されるのを防止するので、より高い露光感度を達成できる。
【００７０】
カラーフィルタ層は、他の方法で形成してもよい。例えば、インキジェット法、電着法または転写法を利用して形成してもよい。インキジェット法によってカラーフィルタ層を形成する場合、基材上に予め遮光性離画壁を形成しておき、この遮光性離画壁によって区画された領域に向けてノズルからインキを吐出することにより各着色層を得る。電着法によってカラーフィルタ層を形成する場合、基材上に予め透明導電膜を形成しておき、着色組成物からなるコロイド粒子の電気泳動によって着色組成物を透明導電膜上に堆積させることにより各着色層を得る。転写法を利用する場合、剥離性の転写ベースシートの表面に予めカラーフィルタ層を形成しておき、このカラーフィルタ層をベースシートから基材上に転写する。
【００７１】
次に、本発明における液晶固定化層の形成方法を説明する。種々の方法を利用することができるが、基板上にサーモトロピック液晶性を示し、かつ光重合性および／または光架橋性を示す液晶化合物を含むコーティング液を塗布し、露光と加熱を併用して硬化させる方法が簡便である。
【００７２】
このコーティング液は、液晶化合物および溶剤に加え、キラル剤、光重合開始剤、熱重合開始剤、増感剤、連鎖移動剤、多官能モノマーおよび／またはオリゴマー、樹脂、界面活性剤、貯蔵安定剤、密着向上剤などの成分を、液晶性を損なわない範囲で加えることができる。
【００７３】
サーモトロピック液晶の例としては、アルキルシアノビフェニル、アルコキシビフェニル、アルキルターフェニル、フェニルシクロヘキサン、ビフェニルシクロヘキサン、フェニルビシクロヘキサン、ピリミジン、シクロヘキサンカルボン酸エステル、ハロゲン化シアノフェノールエステル、アルキル安息香酸エステル、アルキルシアノトラン、ジアルコキシトラン、アルキルアルコキシトラン、アルキルシクロヘキシルトラン、アルキルビシクロヘキサン、シクロヘキシルフェニルエチレン、アルキルシクロヘキシルシクロヘキセン、アルキルベンズアルデヒドアジン、アルケニルベンズアルデヒドアジン、フェニルナフタレン、フェニルテトラヒドロナフタレン、フェニルデカヒドロナフタレン、およびこれらの誘導体、ならびにこれらの化合物のアクリレートが挙げられる。
【００７４】
光重合開始剤、増感剤、連鎖移動剤、多官能モノマーおよび／またはオリゴマー、樹脂、界面活性剤、貯蔵安定剤、密着向上剤としては、着色組成物について例示したのと同様のものを使用することができる。溶剤としても、着色組成物について例示したのと同様のものを使用することができる。
【００７５】
次に、コーティング液を基材上に塗布する。この際、必要に応じて、基材表面に配向能を有する膜を形成しておくか、または基材表面そのものが配向規制力を発現するように処理を施しておく。塗布には、スピンコート法、スリットコート法、凸版印刷法、スクリーン印刷法、平板印刷法、反転印刷法、グラビア印刷法、その他の印刷法、およびこれらの印刷法にオフセット印刷法を組み合わせた方法、インキジェット法、バーコート法、ならびにその他の既知の塗布法を適用できる。
【００７６】
続いて、成膜されたコーティング液を乾燥し、液晶化合物を含む薄膜を形成した後、領域ごとに異なる照射量でパターン露光を行う。これによって、薄膜中の成分が重合および／または架橋するのに十分な第１の量の光が照射された領域では、液晶化合物が配向状態を保ったまま固定化される。それより少ない第２の量の光が照射された領域では、未硬化成分を残して一部の液晶化合物が固定化される。光が照射されなかった領域では、全ての液晶化合物が未反応の状態のままとなる。露光には、紫外線、電子線、可視光線、赤外線などの放射線を用いることができる。本発明において、「光」とは前記放射線のうち１種または複数種を意味し、「光によって重合」および「光重合性」などの表現も同様に前記放射線のうち１種または複数種に関する特性を意味する。
【００７７】
このように領域によって異なる照射量で露光された基板を、液晶化合物の等方相への相転移温度以上に加熱する。このとき、不十分な量の光が照射された領域では、その照射量に応じて残る未硬化成分により液晶化合物の配向が乱れて低配向状態となる。一方、十分な量の光が照射された領域では、液晶化合物が配向を保って固定化されたままの状態、すなわち高配向状態となる。
【００７８】
最後に、液晶化合物が等方相に保持される温度以上に維持したまま、基板の全面露光を行うと、低配向状態の領域および高配向状態の領域のいずれでも重合および／または架橋が起こり、液晶化合物が固定化される。このような方法により、表示画素ごとに配向の程度が異なった液晶固定化層が得られる。液晶化合物によっては等方相が保持される温度の下限が等方相への相転移温度より低いため、このような液晶化合物を用いる場合には全面露光時の温度を先の加熱温度よりも低くしてもよい。しかし、通常は薄膜を液晶化合物の等方相への相転移温度以上に加熱し、その温度を維持したまま全面露光するのが簡便である。なお、この全面露光においては、薄膜中の成分が重合および／または架橋するのに十分な量の光を照射する。
【００７９】
本発明における液晶固定化層の別の形成方法を説明する。この方法では、サーモトロピック液晶性を示し光重合性および／または光架橋性とともに熱重合性および／または熱架橋性も有する液晶化合物を用い、上記と同様に、塗布工程、パターン露光工程、加熱工程、全面露光工程を行うものである。この場合、全面露光工程の後に、液晶化合物が熱重合および／または熱架橋される以上の温度に加熱することで、硬化をさらに進行させてより強固な液晶固定化層を形成することもできる。
【００８０】
本発明における液晶固定化層のさらに別の形成方法を説明する。この方法では、２番目に説明した方法と同様に塗布工程、パターン露光工程、加熱工程を行った後、全面露光工程の代わりに、液晶化合物の等方相への相転移温度以上であって、熱重合および／または熱架橋がなされる以上の温度に加熱する工程を行うものである。この場合、連続する２つの加熱工程において以下のように状態が変化する。最初の加熱工程において、不十分な量の光が照射された領域ではその照射量に応じて残る未硬化成分の配向が乱れて低配向状態になり、十分な量の光が照射された領域では加熱によっても配向が乱れることなく高配向状態になる。次の加熱工程において、各々の領域で液晶化合物の配向状態が保持されたまま、熱重合および／または熱架橋が進行する。
【００８１】
なお、液晶化合物が等方相に保持される以上の温度に維持したまま、基板を追加で露光して液晶化合物を光重合および／または光架橋させる場合、それ以前の工程でパターン露光を行った際に最大の照射量で光照射が行われた領域が露光過多にならないように照射量を調節しながら露光を行うこともできる。もちろん、この方法は全面露光を行う場合に比べて工程が複雑になるが、過露光によって液晶化合物に好ましくない反応が発生することが懸念されるような場合、それを抑制する効果的な方法となる。
【００８２】
領域ごとに異なる量の光を照射する方法としては、複数のフォトマスクを使用して複数回の露光を行う方法、同一のフォトマスクを使用してこれを移動させながら複数回の露光を行う方法、光の透過率の異なる複数の領域を持つハーフトーンマスクを使用する方法、露光機の解像度以下のスリットを有する部分からなる複数の領域を持つグレイトーンマスクを使用する方法、光の透過波長の異なる複数の領域を持つ波長制限マスクを使用する方法、電子ビームなどの光束を走査して描画する方法、およびこれらの組み合わせが考えられる。ただし、これらの方法に限定されず、所望する領域に必要なだけの光を照射できる方法であればどのような方法でもよい。
【００８３】
上記の複数の形成方法のいずれにおいても、パターン露光における光照射量の多少が、そのまま複屈折率の多少に単純に比例するわけでは必ずしもない。しかし、照射量を変えて露光した後に現像することによって膜厚を制御しようとする方法とは異なり、これらの方法において各表示画素は現像工程などのいわゆるウェット工程を経ずに形成される。このため、同一の材料を使用する限り、光照射量に対する複屈折率の発現量の再現性が高い。従って、所望の位相差を得るために必要な条件を見出すのが容易であり、安定した製造を行うことも容易である。
【００８４】
次に、本発明に係る円偏光基板に用いられる直線偏光板を得る方法について説明する。直線偏光板は、偏光フィルムの片側または両側に、適宜の接着層を介して保護層となる透明保護フィルムを接着したものからなる。
【００８５】
偏光フィルムは特に限定されず、ポリビニルアルコール（ＰＶＡ）系フィルム、部分ホルマール化ポリビニルアルコール系フィルム、エチレン・酢酸ビニル共重合体系部分ケン化フィルムのような親水性高分子フィルムに、ヨウ素および／または二色性染料を吸着させて延伸したもの；ポリビニルアルコールの脱水処理物、ポリ塩化ビニルの脱塩酸処理物のようなポリエン配向フィルムなどが挙げられる。特に、ヨウ素または二色性染料を吸着配向させたポリビニルアルコール系フィルムが好ましい。偏光フィルムの厚さは特に限定されないが、１乃至８０μｍが一般的である。なお、偏光フィルムの透過軸は、フィルムの延伸方向に垂直な方向に相当する。
【００８６】
偏光フィルムの片側または両側に保護層として設けられる透明保護フィルムの素材としては適宜な透明フィルムを用いることができる。特に、透明性、機械的強度、熱安定性、水分遮蔽性などに優れたポリマーからなるフィルムを用いることが好ましい。このようなポリマーの例としては、トリアセチルセルロースのようなアセテート系樹脂、ポリエステル系樹脂、ポリエーテルスルホン系樹脂、ポリカーボネート系樹脂、ポリアミド系樹脂、ポリイミド系樹脂、ポリオレフィン系樹脂、アクリル系樹脂などが挙げられるが、これらに限定されない。
【００８７】
偏光フィルムと透明保護フィルムとの接着処理は、アクリル系ポリマー、ビニルアルコール系ポリマーからなる接着剤、あるいはホウ酸、ホウ砂、グルタルアルデヒド、メラミン、シュウ酸などのビニルアルコール系ポリマーの水溶性架橋剤を含む接着剤を介して行うことができる。これにより、湿度や熱の影響ではがれにくく、光透過性や偏光度に優れたものにすることができる。このような接着層は水溶液の塗布乾燥層などとして形成されるが、その水溶液の調製に際しては、必要に応じて、他の添加剤や酸などの触媒を配合することもできる。特に、ＰＶＡフィルムとの接着性に優れる点から、ポリビニルアルコールからなる接着剤を用いることが好ましい。
【００８８】
直線偏光板は接着剤（粘着剤）を介して基板に積層することができる。接着剤（粘着剤）は特に限定されず、アクリル系、シリコーン系、ポリエステル系、ポリウレタン系、ポリエーテル系、ゴム系などの透明な感圧接着剤など適宜な接着剤を用いることができる。フィルムの光学特性の変化を防止する観点から、高温および長時間の乾燥処理および硬化処理を要しないものが好ましい。また、加熱したときに剥離などを生じないものが好ましい。
【００８９】
上記のようにして製造された本発明に係る円偏光基板において、各表示画素における液晶固定化層の位相差は、各表示色の波長の１／４波長となるように制御することが好ましい。具体的には、緑の波長領域（中心波長５５０ｎｍ前後）では１３８ｎｍ程度であることが好ましく、青の波長領域（中心波長４５０ｎｍ前後）では１１３ｎｍ程度であることが好ましく、赤の波長領域（中心波長６３０ｎｍ前後）では１５８ｎｍ程度であることが好ましい。また、直線偏光板の透過軸と液晶固定化層の遅相軸または進相軸とのなす角度が４５度であることが好ましい。このような構成により、各表示色の光に対して完全円偏光状態が得られるような円偏光基板を作製することができる。
【００９０】
本発明に係る円偏光基板は、有機ＥＬ表示装置に好適に用いられ、外光反射の防止、および外光をカットすることによる発光層へのダメージ抑制効果などが得られる。
【実施例】
【００９１】
以下に、本発明の実施例を説明する。
【００９２】
なお、以下の例では、感光性材料を取り扱う全ての作業は、それら材料の不所望な感光を防ぐために、黄色又は赤色灯下で行った。
【００９３】
はじめに、本実施形態の偏光板について説明する。まず、洗浄したガラス基板上に、厚さ０．１５μｍのアルミニウム膜を成膜する。このとき、アルミニウム膜の両面はクロム酸化物の膜をコートし、反射防止膜とする。続いて、ポジ型のフォトレジストをガラス基板上に成膜されたアルミニウム膜上にスピン成膜する。次いで、２光束干渉露光にて露光を行い、現像を行うことでポジ型のフォトレジストのパターン露光部は除去され、アルミニウム膜が露出する。続いて、エッチング液より露出部を除去し、最後に残余のレジストも除去することで、ガラス基板上に金属ワイヤを形成することができた。ここで、ランダム偏光（自然偏光）の光を入射させると、金属ワイヤに直交に振動する偏光は透過するようなワイヤグリッド偏光子となる。このとき、作製したワイヤグリッド偏光子の金属ワイヤのピッチは約２００μｍであり、厚みは約０．１５μｍであった。
【００９４】
次に、カラーフィルタ層を形成するのに用いたアルカリ現像型着色組成物の製造、その製造に使用したアクリル樹脂溶液及び顔料分散液の調製、並びに顔料分散液の調製に使用したソルトミリング処理顔料の製造について説明する。
【００９５】
＜アクリル樹脂溶液１の調製＞
反応容器にシクロヘキサノン３７０質量部を投入し、この容器に窒素ガスを供給しながら８０℃に加熱した。容器内の液温をこの温度に維持しながら、下記モノマー及び熱重合開始剤の混合物を１時間かけて容器内に滴下して重合反応を生じさせた。
【００９６】
メタクリル酸                                            ２０．０質量部
メチルメタクリレート                                    １０．０質量部
ｎ−ブチルメタクリレート                                ５５．０質量部
２−ヒドロキシエチルメタクリレート                      １５．０質量部
２，２’−アゾビスイソブチロニトリル                      ４．０質量部
滴下終了後、反応を８０℃で更に３時間継続させた。その後、アゾビスイソブチロニトリル１．０質量部をシクロヘキサノン５０質量部に溶解させたてなる溶液を容器内の液に添加し、反応を８０℃で更に１時間継続させて、アクリル樹脂の溶液を得た。このアクリル樹脂の重量平均分子量は、約４００００であった。
【００９７】
室温まで冷却した後、先の樹脂溶液の約２ｇをサンプリングした。このサンプルを１８０℃で２０分間加熱することにより乾燥させ、不揮発分の質量を測定した。この測定結果に基いて、不揮発分の濃度が２０質量％になるように、先の樹脂溶液にシクロヘキサノンを添加した。以上のようにして、アクリル樹脂溶液１を調製した。
【００９８】
＜アクリル樹脂溶液２の調製＞
反応容器にシクロヘキサノン３７０質量部を投入し、この容器に窒素ガスを供給しながら８０℃に加熱した。容器内の液温をこの温度に維持しながら、下記モノマー及び熱重合開始剤の混合物を１時間かけて容器内に滴下して重合反応を生じさせた。
【００９９】
メタクリル酸                                              ２０．０質量部
メチルメタクリレート                                      １０．０質量部
ｎ−ブチルメタクリレート                                  ３５．０質量部
２−ヒドロキシエチルメタクリレート                        １５．０質量部
２，２’−アゾビスイソブチロニトリル                        ４．０質量部
パラクミルフェノールエチレンオキサイド変性アクリレート    ２０．０質量部
（東亜合成株式会社製「アロニックスＭ１１０」）
滴下終了後、反応を８０℃で更に３時間継続させた。その後、アゾビスイソブチロニトリル１．０質量部をシクロヘキサノン５０質量部に溶解させたてなる溶液を容器内の液に添加し、反応を８０℃で更に１時間継続させて、アクリル樹脂の溶液を得た。このアクリル樹脂の重量平均分子量は、約４００００であった。
【０１００】
室温まで冷却した後、先の樹脂溶液の約２ｇをサンプリングした。このサンプルを１８０℃で２０分間加熱することにより乾燥させ、不揮発分の質量を測定した。この測定結果に基いて、不揮発分の濃度が２０質量％になるように、先の樹脂溶液にシクロヘキサノンを添加した。以上のようにして、アクリル樹脂溶液２を調製した。
【０１０１】
＜アクリル樹脂溶液３の調製＞
反応容器にシクロヘキサノン５６０質量部を投入し、この容器に窒素ガスを供給しながら８０℃に加熱した。容器内の液温をこの温度に維持しながら、下記モノマー及び熱重合開始剤の混合物を１時間かけて容器内に滴下して重合反応を生じさせた。
【０１０２】
メタクリル酸                                            ３４．０質量部
メチルメタクリレート                                    ２３．０質量部
ｎ−ブチルメタクリレート                                ４５．０質量部
２−ヒドロキシエチルメタクリレート                      ７０．５質量部
２，２’−アゾビスイソブチロニトリル                      ８．０質量部
滴下終了後、反応を１００℃で更に３時間継続させた。その後、アゾビスイソブチロニトリル１．０質量部をシクロヘキサノン５５質量部に溶解させたてなる溶液を容器内の液に添加し、反応を８０℃で更に１時間継続させて、共重合体溶液を得た。
【０１０３】
次に、得られた共重合体溶液３３８質量部に、下記化合物の混合物を７０℃で３時間かけて滴下した。
【０１０４】
２−メタクロイルエチルイソシアネート                ３２．０質量部
ラウリン酸ジブチル錫                                  ０．４質量部
シクロヘキサノン                                  １２０．０質量部
室温まで冷却した後、先の樹脂溶液の約２ｇをサンプリングした。このサンプルを１８０℃で２０分間加熱することにより乾燥させ、不揮発分の質量を測定した。この測定結果に基いて、不揮発分の濃度が２０質量％になるように、先の樹脂溶液にシクロヘキサノンを添加した。以上のようにして、アクリル樹脂溶液３を調製した。得られたアクリル樹脂の重量平均分子量は２００００であり、二重結合当量は４７０であった。
【０１０５】
＜アクリル樹脂溶液４の調製＞
反応容器にシクロヘキサノン５６０質量部を投入し、この容器に窒素ガスを供給しながら８０℃に加熱した。容器内の液温をこの温度に維持しながら、下記モノマー及び熱重合開始剤の混合物を１時間かけて容器内に滴下して重合反応を生じさせた。
【０１０６】
メタクリル酸                                            ３４．０質量部
メチルメタクリレート                                    ２３．０質量部
ｎ−ブチルメタクリレート                                ２５．０質量部
２−ヒドロキシエチルメタクリレート                      ７０．５質量部
２，２’−アゾビスイソブチロニトリル                      ８．０質量部
パラクミルフェノールエチレンオキサイド変性アクリレート    ２０．０質量部
（東亜合成株式会社製「アロニックスＭ１１０」）
滴下終了後、反応を１００℃で更に３時間継続させた。その後、アゾビスイソブチロニトリル１．０質量部をシクロヘキサノン５５質量部に溶解させたてなる溶液を容器内の液に添加し、反応を８０℃で更に１時間継続させて、共重合体溶液を得た。
【０１０７】
次に、得られた共重合体溶液３３８質量部に、下記化合物の混合物を７０℃で３時間かけて滴下した。
【０１０８】
２−メタクロイルエチルイソシアネート                  ３２．０質量部
ラウリン酸ジブチル錫                                      ０．４質量部
シクロヘキサノン                                      １２０．０質量部
室温まで冷却した後、先の樹脂溶液の約２ｇをサンプリングした。このサンプルを１８０℃で２０分間加熱することにより乾燥させ、不揮発分の質量を測定した。この測定結果に基いて、不揮発分の濃度が２０質量％になるように、先の樹脂溶液にシクロヘキサノンを添加した。以上のようにして、アクリル樹脂溶液４を調製した。得られたアクリル樹脂の重量平均分子量は２００００であり、二重結合当量は４７０であった。
【０１０９】
＜赤色ソルトミリング処理顔料の製造＞
赤色顔料（Ｃ．Ｉ．ｐｉｇｍｅｎｔ  ｒｅｄ  ２５４、チバ・スペシャリティー・ケミカルズ株式会社製「イルガフォアレッドＢ−ＣＦ」）２００質量部、塩化ナトリウム１４００質量部、及びジエチレングリコール３６０質量部を、ステンレス製１ガロンニーダ（井上製作所製）内に仕込み、８０℃で６時間混練した。次に、この混練物を８リットルの温水中に投入し、８０℃に加熱しながら２時間攪拌してスラリー状とした。このスラリーの濾過と濾過ケークの水洗とを繰り返して、顔料から塩化ナトリウム及びジエチレングリコールを除いた。その後、濾過ケークを８５℃で一昼夜乾燥して、１９０質量部の「Ｐ．Ｒ．２５４処理顔料」を得た。
【０１１０】
＜緑色ソルトミリング処理顔料の製造＞
赤色顔料の代わりに緑色顔料（Ｃ．Ｉ．ｐｉｇｍｅｎｔ  ｇｒｅｅｎ  ３６、東洋インキ製造株式会社製「リオノールグリーン  ６ＹＫ」）を使用したこと以外は、赤色ソルトミリング処理顔料について説明したのと同様の方法により、「Ｐ．Ｇ．３６処理顔料」を得た。
【０１１１】
＜黄色ソルトミリング処理顔料の製造＞
赤色顔料の代わりに黄色顔料（Ｃ．Ｉ．ｐｉｇｍｅｎｔ  ｙｅｌｌｏｗ  １３８、東洋インキ製造株式会社製「リオノールエロー  １０３０」）を使用したこと以外は、赤色ソルトミリング処理顔料について説明したのと同様の方法により、「Ｐ．Ｙ．１３８処理顔料」を得た。
【０１１２】
＜青色ソルトミリング処理顔料の製造＞
赤色顔料の代わりに青色顔料（Ｃ．Ｉ．ｐｉｇｍｅｎｔ  ｂｌｕｅ  １５：６、ＢＡＳＦ社製「ヘリオゲンブルーＬ−６７００Ｆ」）を使用したこと以外は、赤色ソルトミリング処理顔料について説明したのと同様の方法により、「Ｐ．Ｂ．１５：６処理顔料」を得た。
【０１１３】
＜紫色ソルトミリング処理顔料の製造＞
赤色顔料の代わりに紫色顔料（Ｃ．Ｉ．ｐｉｇｍｅｎｔ  ｖｉｏｌｅｔ  ２３、東洋インキ製造株式会社製「リオノゲンバイオレット  Ｒ６２００」）を使用したこと以外は、赤色ソルトミリング処理顔料について説明したのと同様の方法により、「Ｐ．Ｖ．２３処理顔料」を得た。
【０１１４】
＜赤色顔料分散液の調製＞
下記材料を撹拌して均一な混合物を調製した。この混合物を、アイガーミルを用いた１０時間の処理に供して、固形分を液中に均一に分散させた。ここでは、粉砕媒体として、直径０．５ｍｍのジルコニアビーズを使用した。その後、この分散液を濾過して、赤色顔料分散液を得た。この濾過には、直径１．０μｍ以上の粒子を液相から分離可能なフィルタを使用した。
【０１１５】
Ｐ．Ｒ．２５４処理顔料                                    ８．０質量部
分散助剤（アビシア社製「ソルスパーズ２００００」）        １．０質量部
アクリル樹脂溶液１                                      ４０．０質量部
シクロヘキサノン                                        ５１．０質量部
＜緑色顔料分散液の調製＞
下記材料を撹拌して均一な混合物を調製した。この混合物を、アイガーミルを用いた１０時間の処理に供して、固形分を液中に均一に分散させた。ここでは、粉砕媒体として、直径０．５ｍｍのジルコニアビーズを使用した。その後、この分散液を濾過して、緑色顔料分散液を得た。この濾過には、直径１．０μｍ以上の粒子を液相から分離可能なフィルタを使用した。
【０１１６】
Ｐ．Ｇ．３６処理顔料                                      ８．０質量部
分散助剤（アビシア社製「ソルスパーズ２００００」）        １．０質量部
アクリル樹脂溶液１                                      ４０．０質量部
シクロヘキサノン                                        ５１．０質量部
＜黄色顔料分散液の調製＞
下記材料を撹拌して均一な混合物を調製した。この混合物を、アイガーミルを用いた１０時間の処理に供して、固形分を液中に均一に分散させた。ここでは、粉砕媒体として、直径０．５ｍｍのジルコニアビーズを使用した。その後、この分散液を濾過して、黄色顔料分散液を得た。この濾過には、直径１．０μｍ以上の粒子を液相から分離可能なフィルタを使用した。
【０１１７】
Ｐ．Ｙ．１３８処理顔料                                    ８．０質量部
分散助剤（アビシア社製「ソルスパーズ２００００」）        １．０質量部
アクリル樹脂溶液１                                      ４０．０質量部
シクロヘキサノン                                        ５１．０質量部
＜青色顔料分散液の調製＞
下記材料を撹拌して均一な混合物を調製した。この混合物を、アイガーミルを用いた１０時間の処理に供して、固形分を液中に均一に分散させた。ここでは、粉砕媒体として、直径０．５ｍｍのジルコニアビーズを使用した。その後、この分散液を濾過して、青色顔料分散液を得た。この濾過には、直径１．０μｍ以上の粒子を液相から分離可能なフィルタを使用した。
【０１１８】
Ｐ．Ｂ．１５：６処理顔料                                    ８．０質量部
分散助剤（ビックケミー社製「ＢＹＫ１１１」）                １．０質量部
アクリル樹脂溶液２                                        ４０．０質量部
シクロヘキサノン                                          ５１．０質量部
＜紫色顔料分散液の調製＞
下記材料を撹拌して均一な混合物を調製した。この混合物を、アイガーミルを用いた１０時間の処理に供して、固形分を液中に均一に分散させた。ここでは、粉砕媒体として、直径０．５ｍｍのジルコニアビーズを使用した。その後、この分散液を濾過して、紫色顔料分散液を得た。この濾過には、直径１．０μｍ以上の粒子を液相から分離可能なフィルタを使用した。
【０１１９】
Ｐ．Ｖ．２３処理顔料                                    ８．０質量部
分散助剤（ビックケミー社製「ＢＹＫ１１１」）            １．０質量部
アクリル樹脂溶液２                                    ４０．０質量部
シクロヘキサノン                                      ５１．０質量部
＜赤色着色組成物の製造＞
下記材料を撹拌して均一な混合物を調製した。この混合物を濾過して、アルカリ現像型赤色着色組成物を得た。この濾過には、直径０．６μｍ以上の粒子を液相から分離可能なフィルタを使用した。
【０１２０】
赤色顔料分散液                                          ５０．０質量部
アクリル樹脂溶液３                                      １０．０質量部
トリメチロールプロパントリアクリレート                    ３．０質量部
（新中村化学株式会社製「ＮＫエステルＡＴＭＰＴ」）
光重合開始剤                                              １．８質量部
（チバ・スペシャリティー・ケミカルズ株式会社製「イルガキュアー９０７」）
増感剤（保土ヶ谷化学株式会社製「ＥＡＢ−Ｆ」）            ０．２質量部
シクロヘキサノン                                        １０．０質量部
＜緑色着色組成物の製造＞
下記材料を撹拌して均一な混合物を調製した。この混合物を濾過して、アルカリ現像型緑色着色組成物を得た。この濾過には、直径０．６μｍ以上の粒子を液相から分離可能なフィルタを使用した。
【０１２１】
緑色顔料分散液                                          ３０．０質量部
黄色顔料分散液                                          ２０．０質量部
アクリル樹脂溶液３                                      １０．０質量部
トリメチロールプロパントリアクリレート                    ３．０質量部
（新中村化学株式会社製「ＮＫエステルＡＴＭＰＴ」）
光重合開始剤                                              １．８質量部
（チバ・スペシャリティー・ケミカルズ株式会社製「イルガキュアー９０７」）
増感剤（保土ヶ谷化学株式会社製「ＥＡＢ−Ｆ」）            ０．２質量部
シクロヘキサノン                                        １０．０質量部
＜青色着色組成物の製造＞
下記材料を撹拌して均一な混合物を調製した。この混合物を濾過して、アルカリ現像型青色着色組成物を得た。この濾過には、直径０．６μｍ以上の粒子を液相から分離可能なフィルタを使用した。
【０１２２】
青色顔料分散液                                          ４５．０質量部
紫色顔料分散液                                            ５．０質量部
アクリル樹脂溶液４                                      １０．０質量部
トリメチロールプロパントリアクリレート                    ３．０質量部
（新中村化学株式会社製「ＮＫエステルＡＴＭＰＴ」）
光重合開始剤                                              １．８質量部
（チバ・スペシャリティー・ケミカルズ株式会社製「イルガキュアー９０７」）
増感剤（保土ヶ谷化学株式会社製「ＥＡＢ−Ｆ」）              ０．２質量部
シクロヘキサノン                                          １０．０質量部
上記の赤色着色組成物を、スピンコータを用いて、乾燥膜厚が１．０μｍになるように偏光板上に塗布した。次いで、クリーンオーブンを用いた７０℃での２０分間の加熱により塗膜を乾燥させた。基板を室温まで冷却させた後、フォトマスクを介して塗膜に紫外線を照射した。紫外線源としては、超高圧水銀灯を使用した。次に、この塗膜を２３℃の炭酸ナトリウム水溶液を用いたスプレー現像に供した。その後、塗膜をイオン交換水で洗浄し、風乾させた。更に、クリーンオーブンを用いて、塗膜を２３０℃で３０分間焼成した。以上のようにして、基板上に赤色着色層を形成した。
【０１２３】
次に、赤色着色組成物の代わりに緑色着色組成物を用いたこと以外は赤色着色組成物について説明したのと同様の方法により、赤色着色層を形成した基板上に緑色着色層を更に形成した。その後、赤色着色組成物の代わりに青色着色組成物を用いたこと以外は赤色着色組成物について説明したのと同様の方法により、赤色着色層及び緑色着色層を形成した基板上に青色着色層を更に形成した。以上のようにして、カラーフィルタ層を得た。
【０１２４】
このカラーフィルタ層とガラス板との積層体について、基板面内方向リターデイションＲｅを測定した。その結果、赤色着色層に対応した部分の波長６３０ｎｍの光についてのリターデイションＲｅ、緑色着色層に対応した部分の波長５５０ｎｍの光についてのリターデイションＲｅ、及び青色着色層に対応した部分の波長４５０ｎｍの光についてのリターデイションＲｅは、何れもゼロであった。
【０１２５】
次に、配向膜材料（日産化学工業株式会社製「ＳＥ−１４１０」）を、スピンコータを用いて、乾燥膜厚が０．１μｍになるようにカラーフィルタ層上に塗布した。次いで、ホットプレートを用いた９０℃での１分間の加熱により塗膜を乾燥させた。続いて、クリーンオーブンを用いて、塗膜を２３０℃で４０分間焼成した。更に、この塗膜に対し、その主面に平行な一方向にラビング処理を施して、配向膜を得た。
【０１２６】
次に、下記材料を撹拌して均一な混合物を調製した。この混合物を濾過して、コーティング液を得た。この濾過には、直径０．６μｍ以上の粒子を液相から分離可能なフィルタを使用した。
【０１２７】
水平配向重合性液晶                                    ３９．７質量部
（ＢＡＳＦジャパン株式会社製「Ｐａｌｉｏｃｏｌｏｒ  ＬＣ  ２４２」）
光重合開始剤                                            ０．３質量部
（チバ・スペシャリティー・ケミカルズ株式会社製「イルガキュアー９０７」）
界面活性剤                                              ６．０質量部
（ビックケミー社製「ＢＹＫ１１１」２％シクロヘキサノン溶液）
シクロヘキサノン                                    １５４．０質量部
このコーティング液を、スピンコータを用いて、乾燥膜厚が１．６μｍになるように配向膜上に塗布した。次いで、ホットプレートを用いた９０℃での２分間の加熱により塗膜を乾燥させた。以上のようにして、配向膜上に液晶材料層を形成した。
【０１２８】
次に、液晶材料層のうち赤色着色層、緑色着色層及び青色着色層に対応した領域の各々に、フォトマスクを介して紫外線を照射した。紫外線源としては、超高圧水銀灯を使用した。赤色着色層に対応した領域の露光量は５００ｍＪ／ｃｍ２とし、緑色着色層に対応した領域の露光量は２００ｍＪ／ｃｍ２とし、青色着色層に対応した領域の露光量は５ｍＪ／ｃｍ２とした。
【０１２９】
その後、クリーンオーブンを用いて液晶材料層を２３０℃で４０分間焼成して、液晶固定化層を得た。以上のようにして、リターデイション基板を製造した。
【０１３０】
このリターデイション基板について、基板面内方向リターデイションＲｅを測定した。その結果、赤色着色層に対応した部分の波長６３０ｎｍの光についてのリターデイションＲｅは１５７ｎｍであった。緑色着色層に対応した部分の波長５５０ｎｍの光についてのリターデイションＲｅは１３３ｎｍであった。青色着色層に対応した部分の波長４５０ｎｍの光についてのリターデイションＲｅは１２１ｎｍであった。
【０１３１】
このようにして製造した円偏光基板を用いて有機ＥＬ表示装置を製造したところ、外光反射の防止および外光をカットすることによる発光層へのダメージ抑制効果が得られた。外光反射の結果を表１に示す。ここで従来の円偏光板は各色で位相差制御をしていない位相差フィルムを用いたものである。従来の円偏光板の外光反射を１００とすると、本発明の円偏光板の外光反射は５８と、６割程度に抑制することが可能となる。
【表１】
2009258702.tif 000003
【符号の説明】
【０１３２】
１…透明電極、２Ｒ…赤色発光層、２Ｇ…緑色発光層、２Ｂ…青色発光層、３…金属電極、４…白色発光層、５Ｒ、１２Ｒ…赤色カラーフィルタ層、５Ｇ、１２Ｇ…緑色カラーフィルタ層、５Ｂ、１２Ｂ…青色カラーフィルタ層、１１…ガラス基板、１３Ｂ、１３Ｇ、１３Ｂ…液晶固定化層、１４…直線偏光板。
【図１】
2009258702.tif 000004
【図２】
2009258702.tif 000005
【図３】
2009258702.tif 000006
【図４】
2009258702.tif 000007
【図５】
2009258702.tif 000008